(57)【要約】【課題】安定した半導電性領域の表面抵抗率を有するＯＡ機器や電子機器の部品に適した材料であって、かつ機械特性、寸法特性に優れる材料を提供する。【解決手段】（Ａ）ポリアミドイミド樹脂、（Ｂ）炭素繊維、（Ｃ）ガラス繊維および／またはガラスビーズならびに（Ｄ）黒鉛を配合してなり、（Ａ）、（Ｂ）、（Ｃ）成分の合計を１００重量部としたときに、（Ａ）成分が５０〜８０重量部、（Ｂ）および（Ｃ）成分の合計が５０〜２０重量部、（Ｄ）成分が１〜１０重量部であり、且つ（Ｂ）成分と（Ｃ）成分の合計１００重量％中における（Ｂ）成分の割合が３０〜７０重量％であるポリアミドイミド樹脂組成物。【選択図】  なし【特許請求の範囲】
【請求項１】
（Ａ）ポリアミドイミド樹脂、（Ｂ）炭素繊維、（Ｃ）ガラス繊維および／またはガラスビーズならびに（Ｄ）黒鉛を配合してなり、（Ａ）、（Ｂ）、（Ｃ）成分の合計を１００重量部としたときに、（Ａ）成分が５０〜８０重量部、（Ｂ）および（Ｃ）成分の合計が５０〜２０重量部、（Ｄ）成分が１〜１０重量部であり、且つ（Ｂ）および（Ｃ）成分の合計１００重量％中（Ｂ）成分の割合が３０〜７０重量％であるポリアミドイミド樹脂組成物。
【請求項２】
前記炭素繊維の形状がミルドタイプである請求項１に記載のポリアミドイミド樹脂組成物。
【請求項３】
前記ガラス繊維の形状がミルドタイプである請求項１に記載のポリアミドイミド樹脂組成物。
【請求項４】
前記黒鉛が天然鱗状黒鉛である請求項１に記載のポリアミドイミド樹脂組成物。
【発明の詳細な説明】
【０００１】
【発明の属する技術分野】
本発明は、安定した半導電特性を有するポリアミドイミド樹脂組成物に関するものである。
【０００２】
【従来の技術】
近年、ＯＡ機器や電子機器等の高付加価値化が進んでおり、その製造工程においては温度をはじめとした環境が厳しさを増している。このような傾向に伴い、部品としての特性としては、優れた耐熱性、機械的強度や寸法特性を有すると同時に、単なる導電性ではなく半導電性領域の電気特性を有することが求められるケースが増加している。一般に半導電性領域は、表面抵抗率で１０６〜１０１０Ω／ｓｑ．の範囲を指し、上記した多くの問題点を改善するための一例として、特許文献１には、ポリアミドイミド樹脂に導電性カーボンブラック、天然鱗状黒鉛およびカルシウム、マグネシウム、バリウムの炭酸塩、硫酸塩、リン酸塩、珪酸塩あるいはタルク、マイカから選ばれる１種類以上の無機充填剤を配合することにより、帯電防止性を有するとともに、射出成形時の流動性、寸法安定性および機械的強度を有する帯電防止性樹脂組成物が得られることが記載されている。しかしながら、前記特許文献１に記載されている樹脂組成物は、機械物性、寸法安定性が未だ不十分であった。
【０００３】
一方目的は異なるが、軟質金属との摩擦摩耗特性向上を課題とするポリアミドイミド樹脂に炭素繊維ならびに黒鉛を配合した樹脂組成物やポリアミドイミド樹脂に繊維状充填材を配合した組成物が特許文献２、３に開示されている。しかしながら特許文献２に記載の樹脂組成物は摩擦摩耗特性向上を目的とした組成物であるため、半導電領域の安定した表面抵抗率ならびに十分高い機械特性および寸法特性を同時に発現できるものではなく、また、特許文献３に記載の樹脂組成物は半導電領域の安定した表面抵抗率を発現することが困難である。
【０００４】
【特許文献１】
特公平７−３７５７０号公報（第１−２頁）
【特許文献２】
特開平８−４８８８７号公報（第２頁）
【特許文献３】
特許第３２８９７９６号公報（第２頁）
【０００５】
【発明が解決しようとする課題】
そこで本発明は、安定した半導電特性を有すると同時に機械強度および寸法特性に優れたポリアミドイミド樹脂組成物を提供することを課題とする。
【０００６】
【課題を解決するための手段】
上記の課題を解決すべく検討した結果、ポリアミドイミド樹脂をマトリクス樹脂として、導電性付与物質として炭素繊維ならびに黒鉛を選択し、ガラス繊維および／またはガラスビーズを特定量で配合することにより、安定した半導電特性を有しながらも強度低下が非常に少なく、かつ寸法特性や吸水特性に優れる組成物が得られることを見出し、本発明に到達した。
【０００７】
即ち本発明は、
（１）（Ａ）ポリアミドイミド樹脂、（Ｂ）炭素繊維、（Ｃ）ガラス繊維および／またはガラスビーズならびに（Ｄ）黒鉛を配合してなり、（Ａ）、（Ｂ）、（Ｃ）成分の合計を１００重量部としたときに、（Ａ）成分が５０〜８０重量部、（Ｂ）成分および（Ｃ）成分の合計５０〜２０重量部、（Ｄ）成分が１〜１０重量部であり、且つ（Ｂ）および（Ｃ）成分の合計１００重量％中、（Ｂ）成分の割合が３０〜７０重量％であるポリアミドイミド樹脂組成物、
（２）前記炭素繊維の形状がミルドタイプである前記（１）記載のポリアミドイミド樹脂組成物、
（３）前記ガラス繊維の形状がミルドタイプである前記（１）記載のポリアミドイミド樹脂組成物、および
（４）前記黒鉛が天然鱗状黒鉛である前記（１）記載のポリアミドイミド樹脂組成物を提供するものである。
【０００８】
【発明の実施の形態】
本発明の（Ａ）成分として使用するポリアミドイミド樹脂としては、下記構造単位で表されるユニットからなるポリマが挙げられる。
【０００９】
【化１】
2004292597.tif 000002
【００１０】
（但し、Ｒは下記式（イ）〜（ヘ）の群から選ばれる基を示す。なお、ｍとｎは各構造単位の存在比率を示し、そのモル比（ｍ／ｎ）は０．０１〜１００であり、好ましくは０．１〜９０である。
【００１１】
【化２】
2004292597.tif 000003
【００１２】
上記式において、Ｒ１は−Ｈおよび／または−ＣＨ３を表わし、Ｘは
【００１３】
【化３】
2004292597.tif 000004
【００１４】
から選ばれる一種以上の基を、Ａｒは上記式中（イ）、（ロ）、（ハ）から選ばれる一種以上の基を示し、ａは１〜２５であり、ｂは１〜１００である。）
なかでも上記式中、Ｒが（イ）、（ニ）、（ヘ）から選ばれる基であることが好ましく、特にＲが（イ）の基であり、Ｒ１が−Ｈである場合が好ましい。
【００１５】
本発明で用いるポリアミドイミド樹脂の溶液対数粘度は０．３〜０．７ｄｌ／ｇであることが好ましい。特に溶液対数粘度が０．３５〜０．６５ｄｌ／ｇの範囲にある場合、成形時の流動性および成形収縮率低減が確保される点で好ましい。なお、上記溶液対数粘度はポリアミドイミド樹脂０．２５ｇをＮ−メチル−２−ピロリドン５０ｍｌに溶解させた後、３０℃において測定されるものである。
【００１６】
上記ポリアミドイミド樹脂としては、市販のものから適宜選択して用いることも可能である。
【００１７】
本発明においては、所望される表面抵抗率ならびに寸法安定性の確保の観点から、（Ｂ）炭素繊維と（Ｃ）ガラス繊維および／またはガラスビーズとを併用することが必要である。
【００１８】
本発明で使用する（Ｂ）炭素繊維としては、ＰＡＮ系、ピッチ系いずれも用いることができるが、繊維強度と弾性率の点からＰＡＮ系であることが好ましい。
【００１９】
本発明で使用する炭素繊維の形状としては、ミルドやチョップドあるいはロービングなどが挙げられるが、樹脂溶融体の流動性と樹脂組成物中における分散性の向上の点からミルドであることが好ましい。また同様の理由で平均繊維長は５０〜２００μｍであることが好ましく、７５〜１８０μｍであることが好ましい。また繊維径は１０〜１８μｍであることが好ましい。なお、本発明において平均繊維長は、顕微鏡観察により任意の１０００本について測定した数平均繊維長である。
【００２０】
次に本発明において（Ｃ）成分として使用するガラス繊維の形状は樹脂溶融体の流動性と樹脂組成物中の分散性の向上の点からミルドタイプが好ましい。また樹脂溶融体の流動性と機械強度のバランスの点から平均繊維長は３〜４０μｍであることが好ましく、特に１０〜３０μｍであることが好ましい。繊維径についても同様の理由により７〜１５μｍであることが好ましい。
【００２１】
またガラスビーズの平均粒径としては１０〜５０μｍであることが好ましく、２０〜４０μｍであることがより好ましい。なお、上記平均粒径は顕微鏡観察により任意の１０００個について測定した数平均粒径である。
【００２２】
上記ガラス繊維およびガラスビーズは併用することも可能である。
【００２３】
上記の（Ｂ）炭素繊維ならびに（Ｃ）ガラス繊維および／またはガラスビーズの添加量の合計は、優れた寸法安定性と、造粒あるいは成形工程における樹脂組成物の溶融粘度上昇の抑制を確保する観点から、（Ａ）、（Ｂ）および（Ｃ）成分の合計１００重量部に対し、５０〜２０重量部であることが必要であり、好ましくは３５〜２５重量部である。
【００２４】
上記（Ｂ）および（Ｃ）成分の合計１００重量％中における炭素繊維の割合は、樹脂組成物への安定した半導電性付与の観点から３０〜７０重量％であることが必要であり、好ましくは３５〜６５重量％である。
【００２５】
次に本発明において使用する（Ｄ）黒鉛について説明する。一般に黒鉛はコークス、タール、ピッチなどを高温で黒鉛化処理した人造黒鉛と天然黒鉛に大別され、さらに天然黒鉛は産地により鱗状黒鉛と土状黒鉛に分類される。本発明においては、所望する帯電防止性を付与するための配合量が少量で済み、組成物の機械強度を損なうことを最小限に抑制できる点で天然鱗状黒鉛を用いることが好ましい。
【００２６】
（Ｄ）黒鉛の添加量は、所望される表面抵抗率範囲と寸法安定性の保持の観点から（Ａ）、（Ｂ）および（Ｃ）成分の合計１００重量部に対し１〜１０重量部であり、好ましくは３〜７重量部である。
【００２７】
本発明においては、（Ａ）ポリアミドイミド樹脂、（Ｂ）炭素繊維、（Ｃ）ガラス繊維および／またはガラスビーズおよび（Ｄ）黒鉛を上記の配合比率で全て併用することが必須であり、その中の一つでも欠落しては機械強度、寸法精度、表面抵抗率を同時に確保することは困難である。
【００２８】
本発明においては、樹脂組成物の成形時の流動性向上を目的として、上記成分に加えて本発明の効果を損なわない範囲でフッ素樹脂を配合しても良い。かかるフッ素樹脂としては、粉末形状や繊維径状のものが挙げられるが、その中でも成分原料中における分散性の観点から、平均粒径１〜１０μｍの粉末形状のものが好ましく用いられる。フッ素樹脂の配合量は、（Ａ）、（Ｂ）および（Ｃ）成分の合計１００重量部に対し、０．１〜５重量部であることが好ましく、０．１〜３重量部であることがより好ましい。なお、上記平均粒径はレーザー分散法を用いて測定した粒度分布の数平均として算出されたものである。
【００２９】
さらに本発明においては、本発明の効果を損なわない限りにおいて、上記成分の他に充填材、熱安定剤を添加配合することが可能である。この追加され得る充填材としては特に限定しないが、耐熱性に優れた繊維材料や固体微粉末が機械特性ならびに寸法特性の維持の点から有効である。繊維材料としては、チタン酸カリウムウィスカー等の耐熱・耐久性に優れたものが用いられる。スチール繊維や黄銅繊維などの金属繊維は、表面抵抗を大きく下げる可能性があるため添加には注意が必要である。また、固体微粉末としては、二硫化モリブデン、二硫化タングステン、窒化ホウ素、マグネタイト粉末等が用いられる。
【００３０】
本発明のポリアミドイミド樹脂組成物は、ポリアミドイミド樹脂、炭素繊維、ガラス繊維、黒鉛および必要に応じ他の任意成分を押出機などを用いて溶融混練することにより製造することができる。上記溶融混練には通常の方法、例えばヘンシェルミキサーでのドライブレンド後、２軸押出機で連続的に混練押出してペレットに成形する方法が採用できる。
【００３１】
かくして得られる本発明のポリアミドイミド樹脂組成物は、射出成形、押出し成形などの方法により成形することが可能である。
【００３２】
【実施例】
以下、本発明のポリアミドイミド樹脂組成物の物性と性能を詳細に説明するが、本発明はこれら実施例の記載に限定されるものではない。
なお、実施例における製造・物性測定は次の方法によって実施した。
【００３３】
（１）ポリアミドイミド樹脂粉末の作製
本発明に用いたポリアミドイミド樹脂は、Ｎ，Ｎ−ジメチルアセトアミドを重合溶媒とする酸クロリド法低温溶液重合法にで合成した。以下に詳細を示す。Ｎ，Ｎ−ジメチルアセトアミド（ＤＭＡＣ）６５リットルにジアミノジフェニルエーテル（ＤＤＥ）１２ｋｇおよびメタフェニレンジアミン（ＭＰＤＡ）２．０ｋｇを溶解し、氷浴で冷却しながら、粉末状の無水トリメリット酸モノクロリド（ＴＭＡＣ）１５ｋｇを内温が３０℃を超えないような速度で添加した。ＴＭＡＣを全て添加した後、無水トリメリット酸（ＴＭＡ）１．７ｋｇを添加し、３０℃で２時間撹拌保持した。粘調となった重合液をカッターミキサーに張った１００リットルの水中に投入し、高速撹拌することによりスラリー状にポリマを析出させた。得られたスラリーを遠心分離機で脱水処理した。脱水後のケークを６０℃の水２００リットルを用いて洗浄し、再度遠心分離機で脱水処理した。得られたケークを熱風乾燥機を用いて、２２０℃／５時間の条件で乾燥し、粉末状ポリマを得た。同様の操作を繰り返し、以下に記載の実施例に供した。
【００３４】
（２）ポリアミドイミド樹脂の溶液対数粘度
ポリアミドイミド樹脂粉末０．２５ｇをＮ−メチル−２−ピロリドン５０ｍｌに溶解させた後、３０℃において溶液対数粘度測定した。
【００３５】
（３）試験片の射出成形
７５ｔ射出成形機（ＳＧ−７５・Ｓ、住友重機械工業（株）製）を用いシリンダ温度：３５０℃、金型温度：２２０℃、射出速度：５０％、射出圧力：充填下限圧力＋１０％（１０００〜１５００ｋｇ／ｃｍ２）の条件により、引張強度試験用１号ダンベル（厚み３ｍｍ）、曲げ弾性率測定試験片（１３０ｍｍ×１２．４ｍｍ×３ｍｍ）、吸水率、線膨張率ならびに表面抵抗率測定用試験片（３０ｍｍ×３０ｍｍ×３ｍｍ）の成形ならびにスパイラルフロー長（断面；６．５ｍｍ幅、×高さ；３．５ｍｍの半円形状）の測定を実施した。
【００３６】
（４）機械特性の測定
引張強度：ＡＳＴＭ  Ｄ６３８に従い測定した。
曲げ弾性率：ＡＳＴＭ  Ｄ７９０に従い測定した。
線膨張率：ＡＳＴＭ  Ｄ６９６に従い測定した。
吸水特性：ＡＳＴＭ  Ｄ５７０に従い、２３℃の水中に２４時間浸漬した後の重量変化率を測定した。
【００３７】
（５）表面抵抗率の測定：超絶縁計（東亜電波工業（株）ＳＭ１０Ｅ）を用いて、（３）で述べた試験片について印加電圧１００Ｖの条件にて表面抵抗率測定した。測定は７回実施し、バラツキ範囲を求めるとともにその平均値を算出した。
【００３８】
実施例１
ポリアミドイミド樹脂として上記（１）で作製したポリアミドイミド樹脂粉末（溶液対数粘度０．４７ｄｌ／ｇ）を６８重量部、炭素繊維（東レ（株）製”ＭＬＤ−１０００”；ミルドタイプ、平均繊維長１５０μｍ）２０重量部、ガラス繊維（日東紡績（株）製”ＰＦ−Ｅ−３０１”；ミルドタイプ平均繊維長２５μｍ）１２重量部、天然鱗状黒鉛（日本黒鉛（株）製“ＣＰ”）４重量部をヘンシェルミキサーを用いてドライブレンドした後、４５ｍ／ｍ直径２軸押出機（池貝鐵工（株）ＰＣＭ−４５）を用い、シリンダ設定温度３５０℃、スクリュー回転数１５０ｒｐｍで溶融混練し、ホットカットにてペレットを得た。このペレットを射出成形し、物性を評価した。得られた組成物は表１に示すように、機械特性、寸法特性、吸水特性に優れており、電気特性も半導電性領域内であり、成形流動性も実用上問題ないものであった。なお、配合に供した炭素繊維およびガラス繊維の平均繊維長は、顕微鏡観察により１００本を測定した数平均繊維長である。
【００３９】
実施例２
実施例１における配合量を炭素繊維１４重量部、ガラス繊維１８重量部、黒鉛６重量部に変更し、実施例１と同様に混練押出し、成形、評価した。成形、評価した。得られた組成物は表１に示すように、機械特性、寸法特性、吸水特性に優れており、表面抵抗率も半導電性領域内であり、成形流動性も実用上問題ないものであった。
【００４０】
実施例３
実施例１における配合量を炭素繊維１６重量部、ガラス繊維１６重量部、黒鉛５重量部に変更し、実施例１と同様に混練押出し、ペレットを得た。これを用いて実施例１と同様に成形、評価した。得られた組成物は表１に示すように、機械特性、寸法特性、吸水特性に優れ、表面抵抗率も半導電性領域を十分満足し、成形流動性も実用上問題ないものであった。
【００４１】
実施例４
実施例３における成分原料をガラス繊維から同量のガラスビーズ（ポッターズ・バロティーニ（株）製”ＥＧＢ７３１Ｂ２”、平均粒径２５μｍ）に変更して、実施例１と同様に混練押出し、ペレットを得た。これを用いて実施例１と同様に成形、評価した。得られた組成物は表１に示すように、機械特性、寸法特性、吸水特性に優れ、表面抵抗率も半導電性領域を十分満足し、成形流動性も実用上問題ないものであった。なお、平均粒径は顕微鏡観察により算出した数平均である。
【００４２】
実施例５
実施例１における配合量をポリアミドイミド樹脂５８重量部、ガラス繊維２２重量部に変更し、更にフッ素樹脂（ダイキン工業（株）製”ルブロン”Ｌ−５、平均粒径６μｍ）２重量部を追加し、実施例１と同様に混練押出し、成形、評価した。得られた組成物は表１に示すように、機械特性は実用上問題ないレベルを満足しており、寸法特性、吸水特性に優れ、表面抵抗率も半導電性領域を十分満足し、成形流動性も実用上問題ないものであった。上記平均粒径はレーザー分散法を用いて測定した粒度分布から算出した数平均である。
【００４３】
実施例６
実施例５における配合量を炭素繊維１６重量部、ガラス繊維２６重量部、黒鉛５重量部に変更し、実施例１と同様に混練押出し、成形、評価した。得られた組成物は表１に示すように、機械特性は実用上問題ないレベルを満足しており、寸法特性、吸水特性に優れ、表面抵抗率も半導電性領域を十分満足し、成形流動性も実用上問題ないものであった。
【００４４】
実施例７
実施例１における配合量をポリアミドイミド樹脂７４重量部、炭素繊維１６重量部、ガラス繊維１０重量部、黒鉛５重量部に変更し、更にフッ素樹脂（ダイキン工業（株）製”ルブロン”Ｌ−５、平均粒径６μｍ）２重量部を追加し、実施例１と同様に押出し、成形、評価した。得られた組成物は表１に示すように、機械特性、に優れ、寸法特性および吸水特性は実用上問題ないレベルを満足しており、表面抵抗率も半導電性領域を十分満足し、成形流動性も実用上問題ないものであった。
【００４５】
実施例８
実施例７における配合量を炭素繊維１４重量部、ガラス繊維１２重量部に変更し、実施例１と同様に押出し、成形、評価した。得られた組成物は表１に示すように、機械特性に優れ、寸法特性、吸水特性は実用上問題ないレベルを満足しており、表面抵抗率も半導電性領域内であり、成形流動性も実用上問題ないものであった。
【００４６】
比較例１
実施例１における配合量を炭素繊維２４重量部、ガラス繊維８重量部、黒鉛５重量部に変更し、実施例１と同様に混練押出し、成形、評価した。得られた組成物は表２に示すように、機械特性、寸法特性および吸水特性には優れるものの、表面抵抗率が導電性領域まで低下した。
【００４７】
比較例２
比較例１において、炭素繊維９重量部、ガラス繊維２３重量部に変更し、実施例１と同様に混練押出し、成形、評価した。得られた組成物は表２に示すように、機械特性、寸法特性および吸水特性は実用上問題ないレベルであるものの、表面抵抗率は半導電性領域を超え、満足できるものではなかった。
【００４８】
比較例３
比較例１において、炭素繊維を東レ（株）製チョップドファイバー”Ｔ０１０−００３”（平均繊維長３ｍｍ）に変更し、黒鉛配合量を３重量部に変更し、更にフッ素樹脂（ダイキン工業（株）製”ルブロン”Ｌ−５、平均粒径６μｍ）２重量部を追加し、実施例１と同様に混練押出したところ、溶融物の粘度上昇が起こり、押出機ダイホール詰まりが発生し、造粒出来なかった。
【００４９】
比較例４
比較例２において、ガラス繊維を日東紡績（株）製”ＰＦ−４０Ｅ−４０１”（平均繊維長４５μｍ）に変更し、黒鉛配合量を３重量部に変更し、更にフッ素樹脂（ダイキン工業（株）製”ルブロン”Ｌ−５、平均粒径６μｍ）２重量部を追加し、実施例１と同様に混練押出したところ、溶融物の粘度上昇が起こり、押出機ダイホール詰まりが発生し、造粒出来なかった。
【００５０】
比較例５
実施例１における配合量をポリアミドイミド樹脂８４重量部、炭素繊維１６重量部、ガラス繊維０重量部、黒鉛５重量部に変更し、更にフッ素樹脂（ダイキン工業（株）製”ルブロン”Ｌ−５、平均粒径６μｍ）２重量部を追加し、実施例１と同様に混練押出し、成形、評価した。得られた組成物は表２に示すように、機械特性や吸水特性、表面抵抗率は問題ないものの、熱膨張率の増加が見られたため、成形材料としては不十分なものであった。
【００５１】
比較例６
比較例５における配合量をポリアミドイミド樹脂７６重量部、炭素繊維２４重量部に変更し、実施例１と同様に混練押出し、成形、評価した。得られた組成物は表２に示すように、機械特性、寸法特性、吸水特性には優れるものの、表面抵抗率が導電性領域まで低下した。
【００５２】
比較例７
実施例１における配合量をポリアミドイミド樹脂１００重量部、炭素繊維０重量部、ガラス繊維０重量部、黒鉛２５重量部に変更し、更にフッ素樹脂（ダイキン工業（株）製”ルブロン”Ｌ−５、平均粒径６μｍ）２重量部を追加し、実施例１と同様に混練押出し、成形、評価した。得られた組成物は表２に示すように、寸法特性、吸水特性、表面抵抗率は問題ないものの、機械強度の大幅な低下が見られ、成形材料としては不十分なものであった。
【００５３】
比較例８
実施例１における配合量をポリアミドイミド樹脂４８重量部、炭素繊維２１重量部、ガラス繊維３１重量部、黒鉛３重量部に変更し、更にフッ素樹脂（ダイキン工業（株）製”ルブロン”Ｌ−５、平均粒径６μｍ）２重量部を追加し、実施例１と同様に混練押出ししたところ、溶融物の粘度上昇が起こり、押出機ダイホール詰まりが発生し、造粒出来なかった。
【００５４】
【表１】
2004292597.tif 000005
【００５５】
【表２】
2004292597.tif 000006
【００５６】
【発明の効果】
本発明により、高い機械的強度と寸法安定性を持ちながら、安定した半導電性領域の表面抵抗率も併せ持つ、ＯＡ機器や電子機器の部品に適したポリアミドイミド樹脂組成物を提供することが出来た。なお、上記部品の成形については本発明における効果を失わない限りにおいて、射出成形／押出し成形など、その方法を限定するものではない。